【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
ヘッドアップディスプレイにおける結合部材として使用するための積層グレージングであって、前記積層グレージングは、
少なくとも１つの接着性プライを備える層間構造によって接合されたグレージング材料の少なくとも第１のペインおよび第２のペインを備え、
前記グレージング材料の第１および第２のペインの各々は、それぞれ第１の主表面および対向する第２の主表面を有し、
前記積層グレージングは、前記グレージング材料の第１のペインの前記第２の主表面が、前記グレージング材料の第２のペインの前記第１の主表面に面するように構成され、
前記グレージング材料の第１のペインと第２のペインとの間に赤外線反射フィルムがあり、
さらに、前記グレージング材料の第１のペインの前記第１の主表面は、前記積層グレージングの露出表面であり、そのため、前記グレージング材料の第１のペインの前記第１の主表面上で、法線に対して６０°の入射角において、前記グレージング材料の第１のペインの前記第１の主表面に向かって方向付けられる光は、前記積層グレージングで反射されて、第１の反射、第２の反射、および第３の反射を生成し、
前記第１の反射は、前記グレージング材料の第１のペインの前記第１の主表面から反射された光からであり、前記第２の反射は、前記グレージング材料の第２のペインの前記第２の主表面から反射された光からであり、前記第３の反射は、前記赤外線反射フィルムからの反射された光からであり、
前記積層グレージングは、前記第３の反射の強度を低減するために、前記グレージング材料の第１のペインの前記第１の主表面と前記グレージング材料の第２のペインの前記第２の主表面との間に光強度低減手段を備えることを特徴とし、
そのため、前記グレージング材料の第１のペインの前記第１の主表面上で、法線に対して６０°の入射角において、前記グレージング材料の第１のペインの前記第１の主表面に向かって、７７０ｎｍで強度Ｉ０を有する電磁放射のビームを方向付け、
７７０ｎｍの波長での前記第３の反射の前記強度は、０．１８５×Ｉ０以下である、積層グレージング。
【請求項２】
前記光強度低減手段は、前記グレージング材料の第１のペインの前記第１の主表面と前記赤外線反射フィルムとの間にある、請求項１に記載の積層グレージング。
【請求項３】
７７０ｎｍでの前記第３の反射の強度は、Ｉ７７０以下であり、Ｉ７７０＝０．１８×Ｉ０、または０．１７×Ｉ０、または０．１６×Ｉ０、または０．１５×Ｉ０、または０．１４×Ｉ０、または０．１３×Ｉ０、または０．１２×Ｉ０である、請求項１または２に記載の積層グレージング。
【請求項４】
前記電磁放射のビームは、６６０ｎｍの波長で強度Ｉ０を有し、６６０ｎｍでの前記第３の反射の前記強度は、０．１３×Ｉ０以下であり、および／または、前記電磁放射のビームは、７５０ｎｍの波長で強度Ｉ０を有し、７５０ｎｍでの前記第３の反射の前記強度は、０．１７×Ｉ０以下である、請求項１〜３のいずれか１項に記載の積層グレージング。
【請求項５】
前記第３の反射の前記強度を低減するための光強度低減手段は、前記グレージング材料の第１のペイン、前記グレージング材料の第２のペイン、前記層間構造、または、１つ以上の光学吸収体を備えるさらなる光吸収ガラスシートの少なくとも１つによって提供される、請求項１〜４のいずれか１項に記載の積層グレージング。
【請求項６】
前記グレージング材料の第１のペインは、酸化鉄（Ｆｅ２Ｏ３）を含む、請求項５に記載の積層グレージング。
【請求項７】
前記グレージング材料の第１のペインは、その前記第２の主表面上にコーティングを備える、請求項１〜６のいずれか１項に記載の積層グレージング。
【請求項８】
前記グレージング材料の第１のペインの第２の主表面上の前記コーティングは、前記第３の反射の前記強度を低減するための少なくとも１つの光吸収層を備える、請求項７に記載の積層グレージング。
【請求項９】
前記グレージング材料の第１のペインの前記第２の主表面上の前記コーティングの前記少なくとも１つの光吸収層は、０．１ｎｍ〜５ｎｍの厚さを有し、および／または、前記グレージング材料の第１のペインの前記第２の主表面上の前記コーティングの前記少なくとも１つの光吸収層は、ニクロムまたはニクロムの酸化物もしくは窒化物を含む、請求項８に記載の積層グレージング。
【請求項１０】
前記グレージング材料の第２のペインは、ガラスおよび酸化鉄を含み、前記グレージング材料の第２のペインは、０．１５重量％〜２重量％のＦｅ２Ｏ３の酸化鉄（Ｆｅ２Ｏ３）含有量を有し、または、前記グレージング材料の第２のペインは、０．００１重量％〜０．１９重量％のＦｅ２Ｏ３の酸化鉄（Ｆｅ２Ｏ３）含有量を有する、請求項１〜９のいずれか１項に記載の積層グレージング。
【請求項１１】
前記グレージング材料の第２のペインは、その前記第１の主表面上にコーティングを備える、請求項１〜１０のいずれか１項に記載の積層グレージング。
【請求項１２】
前記グレージング材料の第２のペインの前記第１の主表面上の前記コーティングは、前記第３の反射の前記強度を低減するための少なくとも１つの光吸収層を備える、請求項１１に記載の積層グレージング。
【請求項１３】
前記グレージング材料の第２のペインの前記第１の主表面上の前記コーティングの前記少なくとも１つの光吸収層は、ニクロムまたはニクロムの酸化物もしくは窒化物を含む、請求項１２に記載の積層グレージング。
【請求項１４】
前記グレージング材料の第１のペインと前記グレージング材料の第２のペインとが互いに平行ではなく、および／または、前記グレージング材料の第２のペインは、前記グレージング材料の第１のペインよりも可視光に対して高い透過率を有し、および／または、前記赤外線反射フィルムは、銀を含む少なくとも１つの層を備えるか、または前記赤外線反射フィルムは、少なくとも１つの銀の層を備える、請求項１〜１３のいずれか１項に記載の積層グレージング。
【請求項１５】
前記赤外線反射フィルムは、前記グレージング材料の第１のペインの前記第２の主表面上、または前記グレージング材料の第２のペインの前記第１の主表面上にあり、あるいは、前記赤外線反射フィルムは、キャリアプライ上にある、請求項１〜１４のいずれか１項に記載の積層グレージング。
【請求項１６】
少なくとも１つの接着性プライを備える層間構造によって接合されたグレージング材料の少なくとも第１のペインおよび第２のペインを備える、積層グレージングであって、前記グレージング材料の第１および第２のペインの各々は、それぞれ第１の主表面および対向する主表面を有し、前記積層グレージングは、前記グレージング材料の第１のペインの前記第２の主表面が、前記グレージング材料の第２のペインの前記第１の主表面に面するように構成され、前記グレージング材料の第１のペインと第２のペインとの間に赤外線反射フィルムがあり、前記グレージング材料の第１のペインの前記第１の主表面は、前記積層グレージングの露出表面であり、そのため、入射角において、前記グレージング材料の第１のペインの前記第１の主表面に向かって方向付けられる光は、前記積層グレージングで反射されて、第１の反射、第２の反射、および第３の反射を生成し、前記第１の反射は、前記グレージング材料の第１のペインの前記第１の主表面から反射された光からであり、前記第２の反射は、前記グレージング材料の第２のペインの前記第２の主表面から反射された光からであり、前記第３の反射は、前記赤外線反射フィルムからの反射された光からであり、前記積層グレージングは、前記第３の反射の強度を低減するために、前記グレージング材料の第１のペインの前記第１の主表面と前記グレージング材料の第２のペインの前記第２の主表面との間に光強度低減手段を備える、積層グレージング。
【請求項１７】
前記光強度低減手段は、前記グレージング材料の第１のペインの前記第１の主表面と前記赤外線反射フィルムとの間にあり、および／または、前記グレージング材料の第１のペインは、前記第３の反射の前記強度を低減するための吸収手段を備える、請求項１６に記載の積層グレージング。
【請求項１８】
前記赤外線反射フィルムの前記厚さは、１００ｎｍ〜３００ｎｍである、請求項１〜１７のいずれか１項に記載の積層グレージング。
【請求項１９】
前記赤外線反射フィルムは、少なくとも１つの金属層を備える多層コーティングであり、および／または、
前記赤外線反射フィルムは、ＺｎＳｎＯｘ、ＺｎＯ、またはＺｎＯ：Ａｌの少なくとも１つの層を備え、および／または、
前記赤外線反射フィルムは、前記グレージング材料の第１または第２のペインと直接接触する第１の層を備え、および／または、
前記赤外線反射フィルムは、ＺｎＳｎＯｘ、ＺｎＯまたはＺｎＯ：Ａｌの第１の層とＺｎＳｎＯｘ、ＺｎＯまたはＺｎＯ：Ａｌの第２の層との間で、銀を含む第１の層を備え、および／または、
前記赤外線反射フィルムは、銀を含む第１の層と銀を含む第２の層とを備え、前記銀を含む第１の層は、ＺｎＳｎＯｘ、ＺｎＯまたはＺｎＯ：Ａｌの第１の層とＺｎＳｎＯｘ、ＺｎＯまたはＺｎＯ：Ａｌの第２の層との間にあり、さらに前記銀を含む第２の層は、前記ＺｎＳｎＯｘ、ＺｎＯまたはＺｎＯ：Ａｌの第２の層とＺｎＳｎＯｘ、ＺｎＯまたはＺｎＯ：Ａｌの第３の層との間にある、請求項１〜１８のいずれか１項に記載の積層グレージング。
【請求項２０】
法線入射で、前記積層グレージングは、７０％を超える可視光透過率（ＣＩＥ  Ｉｌｌｕｍｉｎａｎｔ  Ａ  １０度観察者）を有し、および／または、
法線入射で、前記積層グレージングは、６０％未満の（外表面の風速が約４ｍ／秒でＩＳＯ  １３８３７：２００８  Ｃｏｎｖｅｎｔｉｏｎ  Ａを使用して測定されたＴＴＳ％）全透過日射量を有し、および／または、
法線入射で、前記グレージング材料の第２のペインの前記第２の主表面から反射された光の割合（ＣＩＥ  Ｉｌｌｕｍｉｎａｎｔ  Ｄ６５  １０度観察者）は、１２％未満であり、および／または、法線入射で、前記グレージング材料の第２のペインの前記第２の主表面から反射された光（ＣＩＥ  Ｉｌｌｕｍｉｎａｎｔ  Ｄ６５  １０度観察者）は、０未満のａ＊を有し、および／または、法線入射で、前記グレージング材料の第２のペインの前記第２の主表面から反射された光（ＣＩＥ  Ｉｌｌｕｍｉｎａｎｔ  Ｄ６５  １０度観察者）は、０未満のｂ＊を有する、
請求項１〜１９のいずれか１項に記載の積層グレージング。
【請求項２１】
前記積層グレージングに組み込まれる前に、前記赤外線反射フィルムは、前記グレージング材料の第１または第２のシート上にあり、前記赤外線反射フィルムのシート抵抗（Ω／□）は、２Ω／□〜４Ω／□であり、および／または、前記積層グレージングにおいて、前記赤外線反射フィルムは、前記グレージング材料の第１または第２のシート上にあり、前記赤外線反射フィルムのシート抵抗（Ω／□）は、２Ω／□〜４Ω／□である、請求項１〜２０のいずれか１項に記載の積層グレージング。
【請求項２２】
光の入射ビームが積層グレージングの露出面に衝突するときに、前記積層グレージングによって生じる第３の反射の強度を低減するための１つ以上の光学吸収体の使用であって、前記積層グレージングは、少なくとも１つの接着性プライを備える層間構造によって接合されたグレージング材料の少なくとも２つの（第１および第２の）ペインを備え、前記グレージング材料の第１および第２のペインの各々は、それぞれ第１の主表面および対向する主表面を有し、前記積層グレージングは、前記グレージング材料の第１のペインの前記第２の主表面が、前記グレージング材料の第２のペインの前記第１の主表面に面するように構成され、前記グレージング材料の第１のペインと第２のペインとの間に赤外線反射フィルムがあり、前記グレージング材料の第１のペインの前記第１の主表面は、前記積層グレージングの露出表面であり、そのため、入射角において、前記グレージング材料の第１のペインの前記第１の主表面に向かって方向付けられる光のビームは、前記積層グレージングで反射されて、第１の反射、第２の反射、および第３の反射を生成し、前記第１の反射は、前記グレージング材料の第１のペインの前記第１の主表面から反射された光からであり、前記第２の反射は、前記グレージング材料の第２のペインの前記第２の主表面から反射された光からであり、前記第３の反射は、前記赤外線反射フィルムからの反射された光からであり、前記光学吸収体は、前記グレージング材料の第１のペインの前記第１の主表面と前記グレージング材料の第２のペインの前記第２の主表面との間にあり、さらに、前記光学吸収体は、着色された層間プライ、ボディ着色されたグレージングペインおよびコーティング層からなるリストから選択される、使用。
【請求項２３】
前記光吸収剤は、前記グレージング材料の第１のペインの前記第１の主表面と前記赤外線反射フィルムとの間にあり、または、
前記光学吸収体は、０．１５重量％〜２重量％のＦｅ２Ｏ３の酸化鉄含有量を含むボディ着色されたグレージングペインである、請求項２２に記載の使用。